(57)【特許請求の範囲】
【請求項１】
外装材で素子を被覆してなる電子部品であって、
前記素子を被覆する第一の外装膜と、
前記第一の外装膜を被覆する第二の外装膜とを有し、
前記第一の外装膜は、シリコーン樹脂又はシリコーンエラストマと、水酸化アルミニウム、水酸化マグネシウム又は水酸化カルシウムの１種以上とが、重量比４５／５５〜５／９５の範囲で含有されているとともに、
前記第二の外装膜は、シリコーン樹脂又はシリコーンエラストマと、水酸化アルミニウム、水酸化マグネシウム又は水酸化カルシウムの１種以上とが、重量比１００／０〜５０／５０の範囲で含有されていることを特徴とする電子部品。
【請求項２】
前記素子が電圧非直線性抵抗素子であることを特徴とする請求項１記載の電子部品。
【発明の詳細な説明】
【技術分野】
【０００１】
本発明は、電圧非直線性抵抗器（バリスタ）等の電子部品に関し、特に、外装材に不燃性材料を用いて不燃化された電子部品に関する。
【背景技術】
【０００２】
近年、電子機器、電気機器等、各種機器にあっては、その筐体だけでなく、軽量化のためにプラスチックが多用され、しかも、機器の小型化要請等に応じるため、電子部品は高密度に実装される。プラスチックの多用化や電子部品の高密度化実装は、電子部品の焼損が機器を燃焼させるおそれがある。
【０００３】
このような機器の搭載部品としてバリスタがある。このバリスタは、印加電圧の上昇に対応して急激に抵抗を減少する電圧非直線抵抗特性を有し、斯かる特性を利用し、サージ吸収素子として広く使用されている。
【０００４】
バリスタでは、酸化亜鉛の粉末に微量の酸化ビスマス粉末等を混合し、金型を用いて円板状に成型した後、１０００℃以上で焼結して得られた焼結体の両面に、焼結体よりも径小の円板状の電極を焼き付け、この電極のそれぞれの外面にリード線を半田によって接続して素子が形成され、この素子をエポキシ樹脂等を被覆して外装を形成したものである。外装はバリスタの機械的強度や耐熱性を高める機能を備えている。
【０００５】
ところで、バリスタの焼結体の内部には、抵抗率が１〜１０〔Ω・ｃｍ〕と小さい酸化亜鉛微粒子と、この酸化亜鉛微粒子間に介在し、抵抗率が１０１２〜１０１３〔Ω・ｃｍ〕と大きい酸化ビスマス境界層とが存在している。このバリスタの電圧非直線抵抗特性は、上記境界層の非オーム性によって得られ、定格を越える異常な過電圧の印加により、破壊に至る。この破壊の際には、過電圧のエネルギーによって焼結体の非オーム性境界層が破壊されるので、抵抗率の小さい酸化亜鉛微粒子相互間での抵抗成分しか得られなくなる。このため、焼結体は非オーム性からオーム性へと変化し、焼結体は、その内部でショート状態となる。また、焼結体の内部を流れるラッシュ電流はジュール発熱を発生させるので、焼結体の温度は１０００〔℃〕以上に達し、場合によっては数千℃に達する。焼結体が高温化すると、１８０〜２４０〔℃〕の融点である錫−鉛半田が溶融し、溶融した半田と電極とが合金化する。金属酸化物の焼結体は、そのショート部分からガスを放出し、このガスが外装を破裂・飛散させ、合金化された電極及び半田を噴出させる。
【０００６】
外装に用いられているエポキシ樹脂（分解温度約４００〔℃〕）が熱分解すると、酸素、一酸化炭素、二酸化炭素、炭化水素等のガスを放出する。この放出ガスは、ショート時のスパーク電流による火花により引火するおそれがある。
【０００７】
このため、バリスタの外装には難燃性材料が使用され、難燃性の材料としては例えば難燃化剤であるブロム又はアンチモンを含むエポキシ樹脂が使用されている。ブロム、アンチモンの難燃化剤が添加された樹脂では、難燃性が向上するものの、樹脂自体の加熱流れ率（流動性）を低下させ、外装膜の形成を困難にする。また、外装材中の可燃成分を燃焼限界量以下に減少させれば、外装材を不燃化できるが、粉体樹脂塗装では樹脂量３０〔ｗｔ％〕以下になると、外装膜の形成を困難にすることが知られている。
【０００８】
また、ブロム系の難燃剤は、ガス化によって樹脂成分の燃焼を抑制する機能を有するが、ガス化したブロム成分は、オゾン層の破壊等、環境に対する負荷が大きく、その使用が制限される傾向にある。
【０００９】
このような外装技術ないし不燃化技術について、上記のブロム系の難燃剤を用いる技術の他、特許文献１には、無機フィラーを主成分とする外装材を用いた電子部品に関し、外装材の改良技術が開示されている。特許文献２には、バリスタの不燃化技術が開示されている。特許文献３には、電子部品の外装被覆の難燃性及び防爆性に関する技術が記載されている。特許文献４には、保護コートに難燃性の優れたコーティング材料として、シリコーンゴム（分解温度約６００〔℃〕）を用いたバリスタが開示されている。
【００１０】
シリコーンゴムは柔軟性を有するので、定格電圧を越える過電圧の印加により、バリスタが瞬時に破壊する場合でも、外装樹脂の飛散を抑制する効果が期待できる。シリコーン塗料は難燃性ではあるが不燃性ではないため、燃焼を抑制する機能は低い。素子に貫通部を生じさせるような高温では、シリコーンゴムが燃焼するおそれがある。
【００１１】
特許文献５には、シリコーンゴムの燃焼を抑制するため、シリコーン樹脂又はシリコーンエラストマに難燃化剤として水酸化アルミニウム又は水酸化マグネシウムの添加により、外装材の難燃性を高め、シリコーン樹脂又はシリコーンエラストマのゴム弾性により、セラミック内容物や外装材自体の飛散を抑制したバリスタが開示されている。
【特許文献１】特開２００２−９３６０２号公報
【特許文献２】特開平８−９７００８号公報
【特許文献３】特開２００１−２８４１０３号公報
【特許文献４】特開平６−２１５９１０号公報
【特許文献５】特開２００５−２７７１００号公報
【発明の開示】
【発明が解決しようとする課題】
【００１２】
ところで、シリコーン樹脂又はシリコーンエラストマ（特許文献５）では、硬化前、液状であるため、種々の添加剤として燃焼防止剤を混合添加することができる。そこで、高温時に熱分解し、結晶水を放出して吸熱反応を起こし、可燃部の温度上昇を抑制して燃焼を防止する作用のある水酸化アルミニウム又は水酸化マグネシウムをそれぞれ１種、又は、水酸化アルミニウムと水酸化マグネシウムの両方を添加しておくことにより、電子部品、特にバリスタの外装膜としての難燃化を図っているものであるが、この水酸化アルミニウムや水酸化マグネシウムの吸熱量に対してシリコーン樹脂又はシリコーンエラストマの発熱量が多くなると難燃性が低下し、過大なラッシュ電流が流れた場合には外装材が燃焼することになる。水酸化アルミニウムの混合範囲によっては（特許文献５）、防爆性が確保されるが、不燃性が得られる範囲は不明であり、燃焼のおそれがあり、添加量を増加すると、防爆性が確保できない。
【００１３】
バリスタ等の電子部品にあっては、高い安全性が求められており、過電圧によるバリスタ破壊後に過大なラッシュ電流が流れた場合においても、不燃性、防爆性を保った安全性に優れたバリスタが求められているが、従来では、このような要求を満足する電子部品は提案されていなかった。
【００１４】
そこで、本発明は、破壊時に、外装材の不燃化を確実にするとともに、セラミック内容物や外装材の飛散を防止した電子部品を提供することを目的とする。
【課題を解決するための手段】
【００１５】
上記目的を達成した本発明の電子部品は、以下の通りである。
【００１６】
上記目的を達成するため、本発明は、外装材で素子を被覆してなる電子部品であって、前記素子を被覆する第一の外装膜と、前記第一の外装膜を被覆する第二の外装膜とを有し、前記第一の外装膜は、シリコーン樹脂又はシリコーンエラストマと、水酸化アルミニウム、水酸化マグネシウム又は水酸化カルシウムの１種以上とが、重量比４５／５５〜５／９５の範囲で含有されているとともに、前記第二の外装膜は、シリコーン樹脂又はシリコーンエラストマと、水酸化アルミニウム、水酸化マグネシウム又は水酸化カルシウムの１種以上とが、重量比１００／０〜５０／５０の範囲で含有されている。
【００１８】
また、上記目的を達成するためには、本発明の電子部品において、好ましくは、前記素子が電圧非直線性抵抗素子であれば良い。                                          
【発明の効果】
【００１９】
以上説明したように、本発明によれば、次の効果が得られる。
【００２０】
以上のようになされた電子部品は、電子部品素子に接して確実な不燃性を有する第一の外装膜と、更にゴム弾性が高く防爆性に優れるとともに難燃性も良好な第二の外装膜とが形成されており、過電圧印加により電子部品が破壊した場合でも、外装材の燃焼を確実に防止することができるとともに、セラミック内容物や外装材自体の外部への飛散を防止することができる。このため、電子部品が破壊した場合においても、周辺の機器等への類焼を防止することができる。
【発明を実施するための最良の形態】
【００２１】
本発明の実施の形態について、図１を参照する。図１は、バリスタの断面を示す図である。図１に示すバリスタの形状等の形態は一例であって、この形態に本発明が限定されるものではない。
【００２２】
このバリスタ２は、素子４を外装材６で被覆してなる電圧非直線性抵抗器等、電子部品の一例であって、素子４と、外装材６として第一の外装膜８及び第二の外装膜１０とを備えている。素子４は例えば、電圧非直線性抵抗素子（以下、「バリスタ素子」と称する）であって、このバリスタ素体１２の表面側には電極１４、その裏面側には電極１６が設置されている。バリスタ素体１２の形状は例えば、円盤状であり、電極１４、１６は表裏面を平行に形成されたバリスタ素体１２を挟んで設置されている。
【００２３】
素子４には外部接続用のリード端子１８、２０が形成されており、この実施の形態では、電極１４側にはリード端子１８、電極１６側にリード端子２０が接続されている。従って、リード端子１８、２０間には電極１４、１６間にあるバリスタ素体１２が持つ抵抗等の電気的特性が得られる。
【００２４】
素子４を覆う外装膜８、１０について、素子４は外装膜８で被覆され、その外装膜８の外面が外装膜１０で覆われている。即ち、素子４は、特性の異なる外装膜８、１０の２層構造を成す外装材６によって被覆されている。そして、外装膜８は、シリコーン樹脂又はシリコーンエラストマと、水酸化アルミニウム、水酸化マグネシウム又は水酸化カルシウムの１種以上とが、重量比４５／５５〜５／９５の範囲で含有されている。
【００２５】
また、外装膜１０は、防爆性及び難燃性に優れた外装膜であれば良く、この場合、シリコーン樹脂又はシリコーンエラストマと、水酸化アルミニウム、水酸化マグネシウム又は水酸化カルシウムの１種以上とが、重量比１００／０〜５０／５０の範囲で含有されている。
【００２６】
斯かるバリスタ２について、本発明者は、過電圧によるバリスタ２の破壊後、リード端子１８、２０の間に過大なラッシュ電流が流れた場合、外装材６中のシリコーン樹脂又はシリコーンエラストマ（Ａ）の発熱量よりも水酸化アルミニウム、水酸化マグネシウム又は水酸化カルシウム（Ｂ）の吸熱量が多くなり、外装材６の不燃化を確実に出来る（Ａ）／（Ｂ）の重量比が４５／５５以下であることを見出した。ここで、（Ａ）／（Ｂ）の重量比が５／９５未満になると、外装膜形成が困難となることも見出した。
【００２７】
外装膜１０について、この場合、シリコーン比が多く、防爆性を確保する。ここで、水酸化アルミニウム等を添加しているが、上記範囲で防爆性が確保され、外装膜８を超えてセラミック内容物が外装膜１０に達した場合でも外部へ飛び出すことは無く、更にシリコーン自体と水酸化アルミニウム等で難燃性が確保される。
【００２８】
〔他の実施の形態〕
【００２９】
上記実施形態では、電子部品としてバリスタを例示したが、外装材で素子を被覆してなる電子部品としてはバリスタ以外の電子部品であってもよく、素子４は、トランジスタ、ダイオード等の素子であってもよい。
【実施例】
【００３０】
〔第１の実施例〕
【００３１】
本発明のバリスタの第１の実施例について説明する。図１に示す構造のバリスタ２を構成するため、素子４のバリスタ素体１２としてセラミック素体を用いる。このセラミック素体からなるバリスタ素体１２では例えば、酸化亜鉛を主成分とし、酸化マグネシウム、酸化ビスマス、酸化コバルト等を加えた直径１０〔ｍｍ〕の焼結体の両面に直径８〔ｍｍ〕の電極１４、１６を印刷されて焼成され、各電極１４、１６の表面にリード端子１８、２０を半田付けしたものを用いる。
【００３２】
各リード端子１８、２０が半田付けされたバリスタ素体１２を外装膜８を構成するための液状の第一の外装材料にディップし、引き上げた後、１００〔℃〕で３０〔分間〕加熱硬化して、外装膜８を形成する。
【００３３】
続いて、外装膜８が形成された素子４を外装膜１０を構成するための液状の第二の外装材料にディップし、引き上げた後、１００〔℃〕で３０〔分間〕加熱硬化して外装膜１０を形成する。
【００３４】
第一外装材料としてのシリコーンエラストマは２液付加反応ゴムで、液状の本体と硬化剤を混合、加熱することにより硬化して、ゴム弾性が得られるものである。
【００３５】
表１は、図２のデータであって、表中のデータは燃焼継続時間を示している。シリコーンエラストマと水酸化アルミニウムの比率を、９５：５〜５：９５の間で変更した外装材料を素子４に塗布する例である。この塗布後、加熱硬化して第一外装膜を形成する。
【００３６】
【表１】
0005157349.tif 000002
【００３７】
また、第二外装材料は、シリコーンエラストマ：水酸化アルミニウム＝８０：２０で混合したものを塗布した後、加熱硬化して形成される。
【００３８】
なお、ここでの水酸化アルミニウムの添加比率は、液状のシリコーン主剤に硬化剤を合わせた重量に対する水酸化アルミニウムの重量比である。
【００３９】
また、過電圧試験は課電率（バリスタ電圧Ｖ１ｍＡ／ＡＣ実効電圧）＝０．８７になるようにＡＣ電圧を印加した。そして、バリスタ素子が破壊した後、バリスタ素子が短絡した際に交流４０〔Ａ〕が流れ、７Ａヒューズが断裂するまでの間ラッシュ電流が流れる。この間のラッシュ電流で素子温度が上昇し、外装に影響を与える。図２は、このラッシュ電流印加後の外装膜１０の継続発炎時間を確認したものであり、本発明の範囲では、素子４が１０００〔℃〕の近傍温度となる瞬間での発炎はあるが、瞬時に吸熱して発炎が消失している。これに対して、水酸化アルミニウムの少ない場合は、発炎が継続している。なお、バリスタ素体１２におけるセラミック内容物や外装膜８の飛散は、いずれも無く、外装膜１０によって防爆性が確保されていることが判る。
【００４０】
なお、図２に示す実験結果は、１０φ  ６２０〔Ｖ〕のバリスタ素子に、第一外装膜：０．２０〔ｇ〕を塗布し、第二外装膜：０．３５〔ｇ〕（シリコーンエラストマ：水酸化アルミニウム＝８０：２０）を塗布して形成したバリスタに、電源：４０〔Ａ〕ｍａｘ、シリアル抵抗：５〔Ω〕７Ａヒューズシリアル挿入で、ＡＣ：５２７〔Ｖ〕（実効電圧）を印加した結果であって、この場合、ヒューズが破壊して断線し、発炎が収まるまでの時間を評価したものである。
【００４１】
比較例として、図３は、外装膜１０（図１）が無いバリスタを示している。このバリスタ２２は、外装膜１０がないこと以外はバリスタ２（図１）と同様であるので、同一符号を付してある。実施例の継続燃焼範囲（水酸化アルミニウムが少ない場合）では、同様の継続燃焼があり、飛散はなく、非継続燃焼範囲では、飛散状態が見られる。これは、水酸化アルミニウムが多いほど飛散が顕著である。この範囲内でも、飛散が割合少ない４５／５５のパターン等で、飛散しなかったサンプルについては継続燃焼はなかった。
【００４２】
〔第２の実施例〕
【００４３】
上記第１の実施例では、シリコーンエラストマに対し、水酸化アルミニウムを添加した場合について説明したが、第２の実施例では、シリコーンエラストマに代えてシリコーン樹脂を用いた場合、水酸化アルミニウムに代えて水酸化マグネシウム又は水酸化カルシウムを用いた場合でも同様の結果が得られた。難燃剤としては、「水酸化アルミニウム」が主なもので、「水酸化マグネシウム」及び「水酸化カルシウム」は同様のメカニズムで難燃性を呈する。
【００４４】
以上述べたように、本発明の最も好ましい実施の形態等について説明したが、本発明は上記記載に限定されるものではなく、特許請求の範囲に記載され、又は、発明を実施するための最良の形態に開示された発明の要旨に基づき、当業者において様々な変形や変更が可能であり、斯かる変形や変更が本発明の範囲に含まれることはいうまでもない。
【産業上の利用可能性】
【００４５】
本発明は、バリスタ等の電子部品に広く利用でき、有用である。
【図面の簡単な説明】
【００４６】
【図１】第１の実施の形態に係るバリスタを示す図である。
【図２】水酸化アルミニウム含有率に対する発炎時間特性を示す図である。
【図３】比較例であるバリスタを示す図である。
【符号の説明】
【００４７】
２  バリスタ
４  素子
６  外装材
８  第一の外装膜
１０  第二の外装膜
１２  バリスタ素体
【図１】
0005157349.tif 000003
【図２】
0005157349.tif 000004
【図３】
0005157349.tif 000005